(57)【要約】【課題】  ビニル系樹脂の水性樹脂分散体に、均一にグアニジン化合物を分散されているものであって、優れた難燃性、発煙抑制、及び粉落ちの防止などの効果を発揮する非ハロゲン系の難燃性水性樹脂分散体を提供する。【解決手段】  中和されていてもよいカルボキシル基を有するビニル系樹脂（Ａ）の水溶液（Ｉ）中でビニル系単量体類（ｂ）を重合してなるビニル系樹脂（Ｂ）の水性樹脂分散体（II）に、グアニジン化合物（Ｃ）が分散されていることを特徴とする。【選択図】  なし【特許請求の範囲】
【請求項１】
中和されていてもよいカルボキシル基を有するビニル系樹脂（Ａ）の水溶液（Ｉ）中でビニル系単量体類（ｂ）を重合してなるビニル系樹脂（Ｂ）の水性樹脂分散体（II）に、グアニジン化合物（Ｃ）が分散されていることを特徴とする難燃性水性樹脂分散体。
【請求項２】
前記ビニル系樹脂（Ａ）が、中和されていてもよいカルボキシル基をビニル系樹脂（Ａ）１００重量部に対して、１８〜６５重量部含有する樹脂である請求項１に記載の難燃性水性樹脂分散体。
【請求項３】
前記ビニル系樹脂（Ａ）が、カルボキシル基含有ビニル系単量体（ａ１）の含有率が４０重量％以上のビニル系単量体類（ａ）を水性媒体中で反応せしめて得られるビニル系樹脂もしくはその中和物である請求項１に記載の難燃性水性樹脂分散体。
【請求項４】
前記水性樹脂分散体（II）が、中和されたカルボキシル基を有するビニル系樹脂（Ａ１）の水溶液中で、ビニル系単量体類（ｂ）を重合してなるビニル系樹脂（Ｂ）の水性樹脂分散体である請求項１に記載の難燃性水性樹脂分散体。
【請求項５】
前記ビニル系樹脂（Ａ）に対するビニル系単量体類（ｂ）の重量比（ｂ／Ａ）が１００／０．５〜１００／５０である請求項１〜４の何れか一項に記載の難燃性水性樹脂分散体。
【請求項６】
前記グアニジン化合物（Ｃ）が、スルファミン酸グアニジン及び／又は燐酸グアニジンである請求項５に記載の難燃性水性樹脂分散体。
【請求項７】
前記グアニジン化合物（Ｃ）を、ビニル系樹脂（Ａ）とビニル系樹脂（Ｂ）の合計１００重量部に対して、３０〜７０重量部の範囲で含有する請求項５に記載の難燃性水性樹脂分散体。
【発明の詳細な説明】
【技術分野】
【０００１】
本発明は、難燃性水性樹脂分散体に関する。更に詳しくは、特にグアニジン化合物を分散させてなる難燃性水性樹脂分散体に関する。
【背景技術】
【０００２】
従来、例えば、住宅、自動車等の広範囲の分野において用いられる、ベース樹脂やバインダー樹脂には難燃剤として、デカブロモジフェニルエーテル等に代表されるハロゲン系難燃剤が優れた難燃性を付与するために汎用されてきた。
【０００３】
しかしながら、ハロゲン系難燃剤は、燃焼時に有害性あるいは腐食性の強いガスを多量に発生するため、自然環境や生態系へ悪影響を与えるという問題があり、早急な解決が望まれていた。そのため、ハロゲン系難燃剤に代わる難燃剤として、例えば、燐酸エステル等の有機燐系難燃剤、シアヌル酸メラミン等の有機窒素系難燃剤、あるいは、シリカ、アンチモン、水酸化マグネシウム等の無機化合物難燃剤が提案されているが、何れも満足できる難燃性を得るには到っていなかった。
【０００４】
かかる問題に対して、燃焼時や熱分解時に有害な煙の発生が少なく、且つ良好な難燃性を付与し得る難燃剤として、グアニジン化合物を用いてなるものが提案されていた。例えば、原紙に、木材パルプ１００重量部に対してスルファミン酸グアニジン５〜２０重量部及びガラス転移点−１０〜２０℃のアクリル系エマルジョン５〜１０重量部が含浸された、ＪＩＳ  Ｐ８１３９Ｂ法より測定した紙層剥離強度が１００ｇ／１５ｍｍ以上である難燃性高剥離壁紙用裏打ち紙が開示されており、サイズプレス方式により紙へスルファミン酸グアニジンとポリアクリル酸エステルの水性樹脂分散体を含浸させる方法により、良好な難燃性を付与できるという（例えば、特許文献１参照。）。
【０００５】
しかしながら、かかる水性樹脂分散体は、２液タイプであるため使用時に煩雑で作業性に劣り、また、界面活性剤を多く用いてグアニジン化合物を分散させているため、樹脂の皮膜物性等が著しく劣るという問題があった。
【０００６】
更に、グアニジン化合物は分散性に劣り経時で増粘してしまう場合が多く、樹脂の皮膜が不透明となり、これを用いて得られる加工基材からはグアニジン化合物に由来する所謂「粉落ち」が多量に発生するという憂慮すべき問題もあった。
【０００７】
尚、本発明でいう「粉落ち」とは、難燃剤の剥離や脱離のことを意味し、水性樹脂分散体の基材へのバインダー力や水性樹脂分散体と難燃剤の相溶性に起因するものである。
【０００８】
【特許文献１】特開２００３−００３４００号公報
【発明の開示】
【発明が解決しようとする課題】
【０００９】
本発明の目的は、ビニル系樹脂の水性樹脂分散体に、均一にグアニジン化合物を分散されているものであって、優れた難燃性、発煙抑制、及び粉落ちの防止などの効果を発揮する非ハロゲン系の難燃性水性樹脂分散体を提供することにある。
【課題を解決するための手段】
【００１０】
本発明者らは、上記課題を解決するために鋭意研究を行った結果、中和されていてもよいカルボキシル基を有する水溶性ビニル系樹脂（Ａ）の水溶液（Ｉ）中でビニル系単量体類（ｂ）を重合してなるビニル系樹脂（Ｂ）の水性樹脂分散体（II）を用いることにより、グアニジン化合物を添加しても凝集せず、均一に安定的にグアニジン化合物を分散でき、且つ優れた難燃性、発煙抑制、及び粉落ちの防止などの効果を発揮することができることを見出し、本発明を完成するに至った。
【００１１】
即ち、本発明は、中和されていてもよいカルボキシル基を有するビニル系樹脂（Ａ）の水溶液（Ｉ）中でビニル系単量体類（ｂ）を重合してなるビニル系樹脂（Ｂ）の水性樹脂分散体（II）に、グアニジン化合物（Ｃ）が分散されていることを特徴とする難燃性水性樹脂分散体を提供するものである。
【発明の効果】
【００１２】
本発明の難燃性水性樹脂分散体は、界面活性剤を使用しなくともグアニジン化合物を均一に安定的に分散させることができ、従来技術で問題であったグアニジン化合物に由来する所謂「粉落ち」が発生せず、且つ従来技術のように界面活性剤を用いた場合に生じる樹脂皮膜の透明性の低下を招く恐れもないので、透明性に優れる樹脂皮膜を得ることができる。
【００１３】
また、本発明の難燃性水性樹脂分散体は、造膜性に優れ、加工基材上にグアニジン化合物を均一に付着させることができるので、優れた難燃性を付与することができる。
【発明を実施するための最良の形態】
【００１４】
本発明を実施するにあたり、必要な事項を以下に述べる。
先ず、本発明の難燃性水性樹脂分散体に用いるビニル系樹脂（Ｂ）の水性樹脂分散体（II）について説明する。
【００１５】
本発明の難燃性水性樹脂分散体に用いるビニル系樹脂（Ｂ）の水性樹脂分散体（II）とは、中和されていてもよいカルボキシル基を有するビニル系樹脂（Ａ）の水溶液（Ｉ）中でビニル系単量体類（ｂ）を重合して得られるビニル系樹脂（Ｂ）が、前記水溶液（Ｉ）中に分散されている水性樹脂分散体である。
【００１６】
前記ビニル系樹脂（Ｂ）の水性樹脂分散体（II）を製造する際に用いる、前記中和されていてもよいカルボキシル基を有するビニル系樹脂（Ａ）の水溶液（Ｉ）としては、例えば、カルボキシル基含有ビニル系単量体（ａ１）を含有するビニル系単量体類（ａ）であり、好ましくはカルボキシル基含有ビニル系単量体（ａ１）の含有率が４０重量％以上、より好ましくは５０〜１００重量％のビニル系単量体類を、重合開始剤の存在下、水性媒体中で反応させ、必要により塩基性物質で中和して得られるカルボキシル基含有ビニル系樹脂（Ａ）の水溶液（Ｉ）〔例えば、ビニル系樹脂（Ａ）濃度：１〜１０重量％〕が挙げられ、なかでも中和されたカルボキシル基を有するビニル系樹脂（Ａ１）の水溶液であることが好ましい。このような中和されていてもよいカルボキシル基を有するビニル系樹脂（Ａ）における中和されていてもよいカルボキシル基の含有率としては、ビニル系樹脂（Ｂ）とグアニジン化合物（Ｃ）を分散させうる量であればよいが、なかでも均一に安定的にグアニジン化合物（Ｃ）を分散させることができ、且つ優れた難燃性、発煙抑制、及び粉落ちの防止などの効果に優れる難燃性水性樹脂分散体が得られることから、ビニル系樹脂（Ａ）１００重量部に対して１５〜８０重量部が好ましく、１８〜６５重量部がより好ましい。
【００１７】
なお、中和されたカルボキシル基を有するビニル系樹脂（Ａ１）の製造方法としては、ビニル系単量体類（ａ）を、重合開始剤の存在下、水性媒体中で反応させてカルボキシル基含有ビニル系樹脂（Ａ）を得た後、カルボキシル基含有ビニル系樹脂（Ａ）中のカルボキシル基を塩基性物質で中和する方法が好ましいが、カルボキシル基含有ビニル系単量体（ａ１）中のカルボキシル基を中和したものを用いてもよい。
【００１８】
また、ビニル系樹脂（Ｂ）の水性樹脂分散体（II）の製造方法としては、前記のようにビニル系単量体類（ａ）を水性媒体中で反応せしめ、次いで必要により塩基性物質で中和してビニル系樹脂（Ａ）の水溶液（Ｉ）を得た後、得られた水溶液（Ｉ）中でビニル系単量体類（ｂ）を重合させることにより、水溶液（Ｉ）中にビニル系樹脂（Ｂ）を分散させ、水性樹脂分散体とする方法が好ましい。ここで用いるビニル系単量体類（ｂ）の使用量としては、前記中和されていてもよいカルボキシル基を有するビニル系樹脂（Ａ）に対する重量比（ｂ／Ａ）が１００／０．５〜１００／５０となる範囲であることが好ましく、なかでも１００／２〜１００／１０となる範囲であることがより好ましい。
【００１９】
前記中和されていてもよいカルボキシル基を有するビニル系樹脂（Ａ）に対する前記ビニル系単量体類（ｂ）の重量比（ｂ／Ａ）がかかる範囲であるならば、安定性に優れ、皮膜耐水性、耐酸性、耐アルカリ性等の優れた皮膜物性を有する難燃性水性樹脂分散体を得ることができる。
【００２０】
前記カルボキシル基含有ビニル系単量体（ａ１）を含有するビニル系単量体類（ａ）から前記中和されていてもよいカルボキシル基を有するビニル系樹脂（Ａ）を得る重合反応、及びそれに続く前記ビニル系単量体類（ｂ）を加えてビニル系樹脂（Ｂ）の水性樹脂分散体（II）を得る重合反応は、公知慣用の重合方法を用いればよい。その際に使用する重合開始剤としては、例えば、過硫酸カリウム、過硫酸ナトリウム、過硫酸アンモニウム等の過硫酸塩類、過酸化ベンゾイル、クメンハイドロパーオキサイド、ｔ−ブチルハイドロパーオキサイド等の有機過酸化物類、過酸化水素等があり、これら過酸化物のみを用いてラジカル重合するか、或いは前記過酸化物と、例えば、アスコルビン酸、エリソルビン酸、エリソルビン酸ナトリウム、ホルムアルデヒドスルホキシラートの金属塩、チオ硫酸ナトリウム、重亜硫酸ナトリウムのような還元剤とを併用したレドックス重合開始剤系によっても重合できる。また、４，４′−アゾビス（４−シアノ吉草酸）、２，２′−アゾビス（２−アミジノプロパン）二塩酸塩等のアゾ系開始剤を使用することも可能である。これら化合物は、単独使用でもよく２種以上を併用してもよい。
【００２１】
重合方法としては、例えば、使用する全てのビニル系単量体を一括で仕込み重合する回分重合法、あるいは、ビニル系単量体の一部を重合反応中に連続で添加する半回分重合法などが挙げられ、何れの方法で行ってもよく、特に制限しない。
【００２２】
重合反応中、同一温度に保つ必要はなく、重合反応の進行に伴い適宜温度調整を行いながら、加熱又は除熱をしながら重合を行ってもよい。
【００２３】
重合温度は使用するビニル系単量体や重合開始剤の種類などにより異なるため、特に限定しないが、例えば、単一重合開始剤の場合には、通常３０〜１００℃の範囲であり、レドックス系重合開始剤の場合にはより低く、逐次添加する場合には通常３０〜９５℃の範囲である。
【００２４】
前記ビニル系樹脂（Ａ）やビニル系樹脂（Ｂ）の重合に際しては、反応釜が高圧密閉系であれば安全上問題のない範囲で１００℃を超えても構わない。重合反応器内の雰囲気は特に限定しないが、重合反応を速やかに行わせるためには窒素ガス等の不活性ガスで反応開始前から置換しておくことが好ましい。重合時間も特に限定しないが、通常１〜４０時間である。
【００２５】
また、前記ビニル系樹脂（Ａ）やビニル系樹脂（Ｂ）の重合に際しては、連鎖移動剤を用いて分子量を調整することもでき、連鎖移動剤としては、例えば、ラウリルメルカプタン、オクチルメルカプタン、ドデシルメルカプタン、２−メルカプトエタノール、チオグリコール酸オクチル、３−メルカプトプロピオン酸、チオリンゴ酸、チオグリセリン等のメルカプタン類、α−メチルスチレン・ダイマー等が挙げられ、その使用量により分子量が調整される。これら化合物は、単独使用でもよく２種以上を併用してもよい。
【００２６】
中和剤として用いる塩基性物質としては、例えば、水酸化ナトリウム、水酸化カリウム等のアルカリ金属化合物；水酸化カルシウム、炭酸カルシウム等のアルカリ土類金属化合物；アンモニア；モノメチルアミン、ジメチルアミン、トリメチルアミン、モノエチルアミン、ジエチルアミン、トリエチルアミン、モノプロピルアミン、ジメチルプロピルアミン、モノエタノールアミン、ジエタノールアミン、ジメチルエタノールアミン、トリエタノールアミン、エチレンジアミン、ジエチレントリアミン等の有機アミン類等が挙げられ、これらの１種または２種以上の混合物を使用することができる。これらはそれぞれ水溶液として用いることが好ましい。これらの中で、得られる被膜の耐水性を特に向上させたい場合は、常温或いは加熱により飛散するアンモニア（アンモニア水が好ましい。）を使用することが好ましい。
【００２７】
前記中和されていてもよいカルボキシル基を有するビニル系樹脂（Ａ）の水溶液（Ｉ）の製造方法の例示において用いているビニル系単量体類（ａ）は、カルボキシル基含有ビニル系単量体（ａ１）を含有するものであればよいが、なかでもカルボキシル基含有ビニル系単量体（ａ１）の含有率が４０重量％以上で、その他のビニル系単量体（ａ２）の含有率が６０重量％以下のものが好ましい。
【００２８】
前記カルボキシル基含有ビニル系単量体（ａ１）としては、特に限定しないが、例えば、アクリル酸、メタクリル酸、β−カルボキシエチル（メタ）アクリレート、２−（メタ）アクリロイルプロピオン酸、クロトン酸、イタコン酸、マレイン酸、フマル酸、イタコン酸ハーフエステル、マレイン酸ハーフエステル、無水マレイン酸、無水イタコン酸、β−（メタ）アクリロイルオキシエチルハイドロゲンサクシネート、β−（メタ）ヒドロキシエチルハイドロゲンフタレート、及びこれらの塩等が挙げられる。これら化合物は、単独使用でもよく２種以上を併用してもよい。
【００２９】
その他のビニル系単量体（ａ２）としては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、２−エチルヘキシル（メタ）アクリレート、ヘキシル（メタ）アクリレート、シクロヘキシル（メタ）アクリレート、オクチル（メタ）アクリレート、ノニル（メタ）アクリレート、ドデシル（メタ）アクリレート、ステアリル（メタ）アクリレート、イソボルニル（メタ）アクリレート、ジシクロペンタニル（メタ）アクリレート、フェニル（メタ）アクリレート、ベンジル（メタ）アクリレート等の（メタ）アクリル酸エステル類；２，２，２−トリフルオロエチル（メタ）アクリレート、２，２，３，３−ペンタフルオロプロピル（メタ）アクリレート、パーフルオロシクロヘキシル（メタ）アクリレート、２，２，３，３−テトラフルオロプロピル（メタ）アクリレート、β−（パーフルオロオクチル）エチル（メタ）アクリレート等のフッ素含有ビニル系単量体；酢酸ビニル、プロピオン酸ビニル、ビニルブチラート、バーサチック酸ビニル等のビニルエステル類；メチルビニルエーテル、エチルビニルエーテル、プロピルビニルエーテル、ブチルビニルエーテル、アミルビニルエーテル、ヘキシルビニルエーテル等のビニルエーテル類；（メタ）アクリロニトリル等のビニル系ニトリル類；
【００３０】
スチレン、α−メチルスチレン、ビニルトルエン、ビニルアニソール、α−ハロスチレン、ビニルナフタリン、ジビニルスチレン等の芳香族環を有するビニル系単量体；イソプレン、クロロプレン、ブタジエン、エチレン、テトラフルオロエチレン、フッ化ビニリデン、Ｎ−ビニルピロリドン、エチレングリコールジ（メタ）アクリレート、１，６−ヘキサンジオールジ（メタ）アクリレート、ネオペンチルグリコールジ（メタ）アクリレート、トリメチロールプロパントリ（メタ）アクリレート、ポリエチレングリコールジ（メタ）アクリレート、ポリプロピレングリコールジ（メタ）アクリレート、ジアリルフタレート、ジビニルベンゼン、アリル（メタ）アクリレート等の官能基を含有しないビニル系単量体；グリシジル（メタ）アクリレート、アリルグリシジルエーテル等のグリシジル基含有ビニル系単量体；２−ヒドロキシエチル（メタ）アクリレート、２−ヒドロキシプロピル（メタ）アクリレート、ポリエチレングリコールモノ（メタ）アクリレート、グリセロールモノ（メタ）アクリレート等の水酸基含有ビニル系単量体；アミノエチル（メタ）アクリレート、Ｎ−モノアルキルアミノアルキル（メタ）アクリレート、Ｎ，Ｎ−ジアルキルアミノアルキル（メタ）アクリレート等のアミノ基含有ビニル系単量体；Ｎ−メチロール（メタ）アクリルアミド、Ｎ−イソプロポキシメチル（メタ）アクリルアミド、Ｎ−ブトキシメチル（メタ）アクリルアミド、Ｎ−イソブトキシメチル（メタ）アクリルアミド等のメチロールアミド基又はそのアルコキシ化物含有ビニル系単量体；
【００３１】
ビニルトリクロロシラン、ビニルトリメトキシシラン、ビニルトリエトキシシラン、ビニルトリス（β−メトキシエトキシ）シラン、γ−（メタ）アクリロキシプロピルトリメトキシシラン、γ−（メタ）アクリロキシプロピルトリエトキシシラン、γ−（メタ）アクリロキシプロピルメチルジメトキシシラン、γ−（メタ）アクリロキシプロピルメチルジエトキシシラン、γ−（メタ）アクリロキシプロピルトリイソプロポキシシラン、Ｎ−β−（Ｎ−ビニルベンジルアミノエチル）−γ−アミノプロピルトリメトキシシラン又はその塩酸塩、２−（３、４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等のシリル基含有ビニル系単量体；２−アジリジニルエチル（メタ）アクリレート等のアジリジニル基含有ビニル系単量体；
【００３２】
（メタ）アクリロイルイソシアナート、（メタ）アクリロイルイソシアナートエチルのフェノール或いはメチルエチルケトオキシム付加物等のイソシアナート基又はブロック化イソシアナート基含有ビニル系単量体；２−イソプロペニル−２−オキサゾリン、２−ビニル−２−オキサゾリン等のオキサゾリン基含有ビニル系単量体；アクロレイン等のアルド基含有ビニル系単量体、ジアセトン（メタ）アクリルアミド等のケト基含有ビニル系単量体；（メタ）アクリル酸グリシジル等のグリシジル基含有ビニル系単量体；（メタ）アクリルアミド、Ｎ−モノアルキル（メタ）アクリルアミド、Ｎ，Ｎ−ジアルキル（メタ）アクリルアミド等のアミド基含有ビニル系単量体；ジシクロペンテニル（メタ）アクリレート等のシクロペンテニル基含有ビニル系単量体；アリル（メタ）アクリレート等のアリル基含有ビニル系単量体；アセトアセトキシエチル（メタ）アクリレート等のアセトアセチル基含有ビニル系単量体などが挙げられ、これら化合物は、単独使用でもよく２種以上を併用してもよい。
【００３３】
但し、上記に記載したメチロールアミド基又はそのアルコキシ化物含有ビニル系単量体、シリル基含有ビニル系単量体、イソシアナート基又はブロック化イソシアナート基含有ビニル系単量体、オキサゾリン基含有ビニル系単量体、グリシジル基含有ビニル系単量体に代表される架橋基を有するビニル系単量体、所謂架橋剤を使用すると、得られる水溶液（Ｉ）のビニル系樹脂（Ｂ）やグアニジン化合物（Ｃ）を分散させる能力が低下するため、これら架橋基を有するビニル系単量体は、ビニル系単量体類（ａ）１００重量部に対して１重量部以下の範囲での使用が好ましく、使用しないことがより好ましい。
【００３４】
更に、その他のビニル系単量体（ａ２）としては、例えば、ビニルスルホン酸、アリルスルホン酸、ビニルスルホン酸ナトリウム、アリルスルホン酸ナトリウム、スチレンスルホン酸ナトリウム等のスルホン酸基含有ビニル系単量体及び／又はその塩を用いることもでき、カルボキシル基とスルホン酸基との併用により分散性をより向上させることができる。
【００３５】
前記水溶液（Ｉ）中に溶解している中和されていてもよいカルボキシル基を有するビニル系樹脂（Ａ）は、この水溶液（Ｉ）中でビニル系単量体（ｂ）を重合する際の分散剤であるばかりでなく、グアニジン化合物（Ｃ）を安定的に分散させる機能を有するものである。
【００３６】
前記水溶液（Ｉ）中のビニル系樹脂（Ａ）の使用量が多いほど、グアニジン化合物（Ｃ）を均一に分散させることができるが、過剰に用いた場合は皮膜物性が低下する場合がある。
【００３７】
前記ビニル系単量体類（ｂ）としては、各種のビニル系単量体が使用でき、例えば、前記ビニル系樹脂（Ａ）の製造に使用できる単量体として前記したカルボキシル基含有ビニル系単量体（ａ１）やその他のビニル系単量体（ａ２）がいずれも挙げられる。これらビニル系単量体類（ｂ）の種類及び比率を変えることで望みの樹脂設計を行うことが可能であるが、なかでもカルボキシル基含有ビニル系単量体等の親水性基含有ビニル系単量体の使用はビニル系単量体類（ｂ）の全量に対して５重量％以下に限定することが好ましい。これらビニル系単量体類（ｂ）は、単独使用でもよく２種以上を併用してもよい。
【００３８】
更に、得られた水性樹脂分散体（II）は、前記した中和剤を用いてｐＨを調整することができる。
【００３９】
次に、本発明の難燃性水性樹脂分散体に用いるグアニジン化合物（Ｃ）について説明する。
【００４０】
前記グアニジン化合物（Ｃ）としては、各種のグアニジン化合物が使用でき、特に限定されないが、例えば、スルファミン酸グアニジン、燐酸グアニジン、ホウ酸グアニジン等が挙げられ、なかでもスルファミン酸グアニジン、燐酸グアニジンが好ましい。これらグアニジン化合物（Ｃ）は、単独使用でもよく２種以上を併用してもよい。
【００４１】
前記水性樹脂分散体（II）に、グアニジン化合物（Ｃ）を添加し分散させる際には、予めグアニジン化合物（Ｃ）を水で溶解させておくことが好ましい。添加するグアニジン化合物（Ｃ）の量は、水性樹脂分散体（II）の樹脂固形分１００重量部に対して、好ましくは２５〜７５重量部の範囲、より好ましくは３５〜５５重量部の範囲である。水性樹脂分散体（II）の樹脂固形分に対するグアニジン化合物（Ｃ）の添加量が２５〜７５重量部の範囲であるならば、優れた難燃性が得られ、加工基材からグアニジン化合物（Ｃ）に起因する「粉落ち」の発生も少なく、且つ水性樹脂分散体（II）による均一で安定した分散が可能となる。
【００４２】
以上の如くして得られる本発明の難燃性水性樹脂分散体は、例えば、自動車内装材、フィルター、壁紙、断熱材等の繊維加工用に用いられ、有害な煙の発生が無く、粉落ちの防止、優れた難燃性などの効果を発揮することができる。
【実施例】
【００４３】
以下、本発明を実施例及び比較例により、一層具体的に説明するが、本発明はそれら実施例のみに限定されるものではない。また、文中「部」及び「％」は特に断りのない限り重量基準であるものとする。
尚、諸物性は以下に記した方法により評価した。
【００４４】
［分散性の評価方法］
得られた難燃性水性樹脂分散体を２５℃の恒温槽に静置し、７２時間後の難燃性水性樹脂分散体中の粒子の凝集、沈降、粘度変化の有無などを観察し、以下の基準により分散性を評価した。
分散性の評価基準
◎；７２時間後でも粒子の凝集、沈降、粘度変化が全く認められない。
○；７２時間後でも粒子の凝集や沈降は認められないが、粘度変化が認められる。
△；７２時間後に粒子の凝集、沈降、粘度変化が認められる。
×；配合時点で粒子の凝集、沈降、粘度変化が認められる。
【００４５】
［樹脂皮膜透明性の評価方法］
得られた難燃性水性樹脂分散体をガラス板上に、３ミルアプリケーター（但し１ミル＝２．５４×１０−５ｍ。）を用いて塗布し、１４０℃で５分間乾燥した。得られた樹脂皮膜の透明性を目視観察により評価した。
○；無色透明。
△；若干曇りが見られる。
×；不透明。
【００４６】
［難燃性の評価方法］
得られた難燃性水性樹脂分散体に水を加えて固形分濃度を４０％に調整した含浸液を、７０ｇ／ｍ２のポリエステル不織布に浸漬し含浸させ、これを絞り、１６０℃で３分間乾燥して得られた固形分付着量が５７ｇ／ｍ２の含浸加工不織布を、ＪＩＳ  Ｄ１２０１に準拠して難燃性を評価した。難燃性の評価基準は以下のように行った。但し、グアニジン化合物（Ｃ）の添加により分散性が悪化し、加工が困難なものは「−」と表記した。
難燃性の評価基準
Ｎ；Ａ標線に達するまでに消火する。
ｎ；５０ｍｍ／分以内に消火し、且つ６０秒以内に消火する。
１；燃焼速度の信頼限界上限値が５０ｍｍ／分以下。
２；燃焼速度の信頼限界上限値が５０ｍｍ／分を超え、７５ｍｍ／分以下。
３；燃焼速度の信頼限界上限値が７５ｍｍ／分を超え、１００ｍｍ／分以下。
【００４７】
［粉落ちの評価方法］
得られた難燃性水性樹脂分散体に水を加えて固形分濃度を４０％に調整した含浸液を、７０ｇ／ｍ２のポリエステル不織布に浸漬し含浸させ、これを絞り、１６０℃で３分間乾燥して得られた固形分付着量が５７ｇ／ｍ２の含浸加工不織布を、ガラス板上で１分間手もみを行い、ガラス板上の粉の量により粉落ちを評価した。
粉落ちの評価の基準
○；粉落ちしない。
△；微量の粉落ちが生じる（ガラス板上が白くならない）。
×；粉落ちが生じる（ガラス板上が白くなる）。
【００４８】
［実施例１］
撹拌装置を備えた重合容器に水１３８部を仕込み、８０℃に昇温した。次いで、メタクリル酸２部、スチレンスルホン酸ナトリウム２部、チオリンゴ酸０．０５部を仕込み、８０℃で１０％過硫酸ナトリウム水溶液５部を添加し、重合を開始させた。８０℃で１時間ホールド後、冷却してカルボキシル基を有するビニル系樹脂の水溶液を得た。
【００４９】
得られたビニル系樹脂の水溶液をアンモニア水にて中和して、中和されたカルボキシル基を有するビニル系樹脂（Ａ−１）４部が溶解した水溶液（Ｉ−１）を得、８０℃に昇温した。第１表に示した如く、ブチルアクリレート２０部とメチルメタクリレート８０部を混合したビニル系単量体の混合液１００部と１０％過硫酸ナトリウム水溶液５部を、４時間かけて滴下し、重合を行った。滴下終了後１時間ホールドして冷却した後、アンモニア水で得られた水性樹脂分散体のｐＨを７に調整し、固形分濃度が約４０％の水性樹脂分散体（II−１）を得た。
【００５０】
かくして得られた水性樹脂分散体（II−１）に４０％スルファミン酸グアニジン水溶液を、水性樹脂分散体（II−１）の樹脂固形分１００部に対して、固形分比で３０部配合し、本発明の難燃性水性樹脂分散体（Ｘ１）を得た。
【００５１】
得られた難燃性水性樹脂分散体（Ｘ１）を用いた分散性と樹脂皮膜透明性の評価と、難燃性水性樹脂分散体（Ｘ１）に水を加え、固形分濃度（樹脂固形分とスルファミン酸グアニジン固形分の合計の濃度）を４０％に調整した含浸液を用いた難燃性と粉落ちの評価を行った評価結果を第１表に示す。
【００５２】
［実施例２］
４０％スルファミン酸グアニジン水溶液の添加量を水性樹脂分散体（II−１）の樹脂固形分１００重量部に対して、固形分比で７０部配合した他は実施例１と同様に行い、本発明の難燃性水性樹脂分散体（Ｘ２）を得た。得られた難燃性水性樹脂分散体（Ｘ２）を用いた以外は実施例１と同様にして、得られた難燃性水性樹脂分散体（Ｘ２）を用いた分散性と樹脂皮膜透明性の評価と、難燃性水性樹脂分散体（Ｘ２）の固形分濃度を４０％に調整した含浸液を用いた難燃性と粉落ちの評価を行なった、評価結果を第１表に示す。
【００５３】
［実施例３］
４０％スルファミン酸グアニジン水溶液の添加量を水性樹脂分散体（II−１）の樹脂固形分１００部に対して、固形分比で４０部配合した他は実施例１と同様に行い、本発明の難燃性水性樹脂分散体（Ｘ３）を得た。得られた難燃性水性樹脂分散体（Ｘ３）を用いた以外は実施例１と同様にして、得られた難燃性水性樹脂分散体（Ｘ３）を用いた分散性と樹脂皮膜透明性の評価と、難燃性水性樹脂分散体（Ｘ３）の固形分濃度を４０％に調整した含浸液を用いた難燃性と粉落ちの評価を行なった、評価結果を第１表に示す。
【００５４】
［実施例４］
第１表に示した如く、ビニル系単量体類（ｂ）として、ブチルアクリレート２０部、メチルメタクリレート１０部、スチレン１０部を用いた以外は実施例１と同様にして、固形分濃度４０％の水性樹脂分散体（II−４）を得た。
【００５５】
かくして得られた水性樹脂分散体（II−４）に４０％スルファミン酸グアニジン水溶液を、水性樹脂分散体（II−４）の樹脂固形分１００部に対して、固形分比で３０部配合し、本発明の難燃性水性樹脂分散体（Ｘ４）を得た。
【００５６】
得られた難燃性水性樹脂分散体（Ｘ４）を用いた以外は実施例１と同様にして、得られた難燃性水性樹脂分散体（Ｘ４）を用いた分散性と樹脂皮膜透明性の評価と、難燃性水性樹脂分散体（Ｘ４）の固形分濃度を４０％に調整した含浸液を用いた難燃性と粉落ちの評価を行なった、評価結果を第１表に示す。
【００５７】
［実施例５］
グアニジン化合物（Ｃ）として、４０％燐酸グアニジン水溶液を用いた以外は実施例１と同様にして、本発明の難燃性水性樹脂分散体（Ｘ５）を得た。得られた難燃性水性樹脂分散体（Ｘ５）を用いた以外は実施例１と同様にして、得られた難燃性水性樹脂分散体（Ｘ５）を用いた分散性と樹脂皮膜透明性の評価と、難燃性水性樹脂分散体（Ｘ５）の固形分濃度を４０％に調整した含浸液を用いた難燃性と粉落ちの評価を行なった、評価結果を第１表に示す。
【００５８】
［実施例６］
グアニジン化合物（Ｃ）として、４０％燐酸グアニジン水溶液を水性樹脂分散体（II−１）の樹脂固形分１００部に対して、固形分比で５０部配合し、本発明の難燃性水性樹脂分散体（Ｘ６）を得た。得られた難燃性水性樹脂分散体（Ｘ６）を用いた以外は実施例１と同様にして、得られた難燃性水性樹脂分散体（Ｘ６）を用いた分散性と樹脂皮膜透明性の評価と、難燃性水性樹脂分散体（Ｘ６）の固形分濃度を４０％に調整した含浸液を用いた難燃性と粉落ちの評価を行なった、評価結果を第２表に示す。
【００５９】
［実施例７］
撹拌装置を備えた重合容器に水１３８部を仕込み、８０℃に昇温した。次いで、メタクリル酸３部、メチルメタクリレート１部、チオリンゴ酸０．０５部を仕込み、８０℃で１０％過硫酸ナトリウム水溶液５部を添加し、重合を開始させた。８０℃で１時間ホールド後、冷却してカルボキシル基を有するビニル系樹脂の水溶液を得た。
【００６０】
得られたビニル系樹脂の水溶液をアンモニア水にて中和して、中和されたカルボキシル基を有するビニル系樹脂（Ａ−７）４部が溶解した水溶液（Ｉ−７）を得、８０℃に昇温した。第２表に示した如く、ブチルアクリレート２０部とメチルメタクリレート８０部を混合したビニル系単量体の混合液１００部と１０％過硫酸ナトリウム水溶液５部を、４時間かけて滴下し、重合を行った。滴下終了後１時間ホールドして冷却した後、アンモニア水で水性樹脂分散体のｐＨを７に調整し、固形分濃度が４０％の水性樹脂分散体（II−７）を得た。
【００６１】
かくして得られた水性樹脂分散体（II−７）に４０％スルファミン酸グアニジン水溶液を水性樹脂分散体（II−７）の樹脂固形分１００部に対して、固形分比で３０部配合し、本発明の難燃性水性樹脂分散体（Ｘ７）を得た。
【００６２】
得られた難燃性水性樹脂分散体（Ｘ７）を用いた以外は実施例１と同様にして、得られた難燃性水性樹脂分散体（Ｘ７）を用いた分散性と樹脂皮膜透明性の評価と、難燃性水性樹脂分散体（Ｘ７）の固形分濃度を４０％に調整した含浸液を用いた難燃性と粉落ちの評価を行なった、評価結果を第２表に示す。
【００６３】
［比較例１］
撹拌装置を備えた重合容器に水１１７部を仕込み、８０℃に昇温した。別の容器に、第２表に示した如く、ネオゲンＳ−２０Ｆ［２０％アルキルベンゼンスルホン酸ナトリウム水溶液、第一工業製薬株式会社製］１０部、ブチルアクリレート２０部、メチルメタクリレート７８部、メタクリル酸２部、水２０部を仕込み、攪拌して乳化を行い、単量体混合物の乳化液１３０部を得た。
【００６４】
得られた単量体混合物の乳化液１３０部の３％（３．９部）を前記重合容器に仕込み、１０％過硫酸ナトリウム水溶液０．５部を添加し、重合を開始させた。残りの単量体混合物の乳化液（１２６．１部）と１０％過硫酸ナトリウム水溶液５部を４時間かけて滴下し、重合を行った。滴下終了後１時間ホールドし、冷却した後、アンモニア水で得られた水性樹脂分散体のｐＨを７に調整し、固形分濃度４０％の水性樹脂分散体（１′）を得た。
【００６５】
かくして得られた水性樹脂分散体（１′）に４０％スルファミン酸グアニジン水溶液を水性樹脂分散体（１′）の樹脂固形分１００部に対して、固形分比で３０部配合し、難燃性水性樹脂分散体（Ｙ１）を得た。
【００６６】
得られた難燃性水性樹脂分散体（Ｙ１）を用いた以外は実施例１と同様にして、得られた難燃性水性樹脂分散体（Ｙ１）を用いた分散性と樹脂皮膜透明性の評価と、難燃性水性樹脂分散体（Ｙ１）の固形分濃度を４０％に調整した含浸液を用いた難燃性と粉落ちの評価を行なった、評価結果を第２表に示す。
【００６７】
［比較例２］
ネオゲンＳ−２０Ｆ［２０％アルキルベンゼンスルホン酸ナトリウム水溶液、第一工業製薬株式会社製］を２０部用いた以外は比較例１と同様にして、固形分濃度４０％の水性樹脂分散体（２′）を得た。
【００６８】
かくして得られた水性樹脂分散体（２′）に４０％スルファミン酸グアニジン水溶液を水性樹脂分散体（２′）の樹脂固形分１００部に対して、固形分比で３０部配合し、難燃性水性樹脂分散体（Ｙ２）を得た。
【００６９】
得られた難燃性水性樹脂分散体（Ｙ２）を用いた以外は実施例１と同様にして、得られた難燃性水性樹脂分散体（Ｙ２）を用いた分散性と樹脂皮膜透明性の評価と、難燃性水性樹脂分散体（Ｙ２）の固形分濃度を４０％に調整した含浸液を用いた難燃性と粉落ちの評価を行なった、評価結果を第２表に示す。
【００７０】
［比較例３］
ネオゲンＳ−２０Ｆ［２０％アルキルベンゼンスルホン酸ナトリウム水溶液、第一工業製薬株式会社製］１０部の代わりに、ラテムルＥ−１１８Ｂ［２６％ポリオキシエチレンアルキル硫酸ナトリウム水溶液、花王株式会社製］７．７部を用いた以外は比較例１と同様にして、固形分濃度４０％の水性樹脂分散体（３′）を得た。
【００７１】
かくして得られた水性樹脂分散体（３′）に４０％スルファミン酸グアニジン水溶液を水性樹脂分散体（３′）の樹脂固形分１００部に対して、固形分比で３０部配合し、難燃性水性樹脂分散体（Ｙ３）を得た。
【００７２】
得られた難燃性水性樹脂分散体（Ｙ３）を用いた以外は実施例１と同様にして、得られた難燃性水性樹脂分散体（Ｙ３）を用いた分散性と樹脂皮膜透明性の評価と、難燃性水性樹脂分散体（Ｙ３）の固形分濃度を４０％に調整した含浸液を用いた難燃性と粉落ちの評価を行なった、評価結果を第２表に示す。
【００７３】
【表１】
2006312712.tif 000002
【００７４】
【表２】
2006312712.tif 000003
【００７５】
第１表及び第２表中の略号は、下記の化合物名を表す。
ＢＡ  ；ブチルアクリレート
ＭＭＡ；メチルメタクリレート
Ｓｔ  ；スチレン
ＭＡＡ；メタクリル酸
Ｓ１  ；アルキルベンゼンスルホン酸ナトリウム
Ｓ２  ；ポリオキシエチレンアルキル硫酸ナトリウム
ＳＡＧ；スルファミン酸グアニジン
ＰＡＧ；燐酸グアニジン
【産業上の利用可能性】
【００７６】
本発明の難燃性水性樹脂分散体は、熱分解性で煙の発生が少なく、且つ優れた難燃性を有するグアニジン化合物を、界面活性剤を使用しなくとも均一に分散させることができ、従来技術の如く界面活性剤に起因する樹脂皮膜物性の低下を生じる恐れがなく、難燃性、発煙抑制、粉落ちなどの優れた効果を有する非ハロゲン系の水性樹脂分散体であって、例えば住宅、自動車等の分野において、難燃性のベース樹脂やバインダー樹脂として使用することが可能であり、極めて有用である。